(57)【要約】【課題】使用時のクラックの発生を抑えて外観が悪くならないようできる建築材の製造方法を提供する。【解決手段】基材１の上に突き板２を積層した後乾燥し、乾燥後に表面に研磨、塗装を施す。このように基材１に突き板２を貼った後に乾燥工程で乾燥することにより事前にクラックを発生させ、使用時のクラックの発生を抑える。【選択図】        図１
2004202784.tif 000002
【特許請求の範囲】
【請求項１】
基材の上に突き板を積層した後乾燥し、乾燥後に表面に研磨、塗装を施すことを特徴とする建築材の製造方法。
【請求項２】
基材に突き板を積層する際にその間に紙、ＭＤＦ、ＦＲＰ等繊維方向がランダムなシート材を介装することを特徴とする請求項１記載の建築材の製造方法。
【発明の詳細な説明】
【０００１】
【発明の属する技術分野】
本発明は、床材のような建築材を製造する方法に関するものである。
【０００２】
【従来の技術及び発明が解決しようとする課題】
一般に床材のような建築材は図３に示すように合板よりなる基材１の表面に突き板２を貼った後に表面に研磨、塗装を施すことにより仕上げている。ところが、このような建築材は施工した後の使用時における突き板２の乾燥による収縮のために使用時に突き板２にクラックが発生して外観が悪くなるという問題があった。このとき図３に示すように基材１の繊維方向Ｘと突き板２の繊維方向Ｘが同じ場合、使用時のクラックが発生しやすかった。
【０００３】
使用時のクラックの発生を抑えるために、図４に示すように合板よりなる基材１と突き板２との間に突き板２や基材１の繊維方向Ｘと直交する繊維方向を有する単板層３を設けることも行われている（例えば、特許文献１参照）。かかるものでは突き板２の繊維方向Ｘと単板層３の繊維方向Ｘが直交しているため使用時の乾燥によるクラックの発生は抑えることができるが、総厚の薄い床材のような建築材では反りの発生が大きいという問題がある。
【０００４】
一方、図５に示すように合板のような基材１と突き板２との間に紙、ＭＤＦ、ＦＲＰ等の繊維方向がランダムなシート材４を介装することも行われている（例えば、特許文献２参照）。このように繊維方向がランダムなシート材４を介装すると、反りの発生は少ないものの、クラックの発生は突き板２と繊維方向Ｘが直交する単板層３を設ける場合より大きくなり、例えば床暖房の表層材のように床材に温度がかかるような過酷な使用条件下では問題となる場合ある。
【０００５】
【特許文献１】
実用新案登録第２５８２０９２号公報
【特許文献２】
特開２００２−３６２１２号公報
本発明は上記の点に鑑みてなされたものであり、使用時のクラックの発生を抑えて外観が悪くならないようできる建築材の製造方法を提供することを課題とするものである。
【０００６】
【課題を解決するための手段】
上記課題を解決するための本発明の建築材の製造方法は、基材１の上に突き板２を積層した後乾燥し、乾燥後に表面に研磨、塗装を施すことを特徴とする。基材１に突き板２を貼った後に乾燥工程で乾燥するこにより事前にクラックを発生させ、使用時のクラックの発生を抑えることができ、使用時に外観が悪くならないようにできる。また事前にクラックを発生させてもその後に研磨、塗装を施すため外観が悪くなることがない。
【０００７】
また基材１に突き板２を積層する際にその間に紙、ＭＤＦ、ＦＲＰ等繊維方向がランダムなシート材４を介装することを特徴とすることも好ましい。繊維方向がランダムなシート材４を介装することにより、製造される建築材の反りも抑えることができる。
【０００８】
【発明の実施の形態】
図１（ａ）に示すようにに示すように合板のような基材１の上にＳＢＲ系接着剤のような接着剤を介して突き板２が接着される。基材１の上に接着剤を介して突き板２を接着するとき図１（ｂ）に示すように紙、ＭＤＦ、ＦＲＰ等の繊維方向がランダムなシート材４が介装されることも好ましい。基材１の上に突き板２を積層したとき加熱してプレスされる。
【０００９】
このように基材１の上に突き板２を積層して加熱加圧にて一体化した状態で、乾燥工程で乾燥される。このとき、高温雰囲気に所定の時間おいて乾燥される。この乾燥にて突き板２に事前にクラックが発生させられる。このように乾燥工程で乾燥した後に研磨工程でサンダー等により表面が研磨され、塗装工程で塗装が施されて床材のような建築材が得られる。
【００１０】
このように形成された床材のような建築材は突き板２を積層した後に乾燥工程で事前にクラックを発生させているため、使用時に乾燥してもクラックが発生するのを抑えることができる。乾燥工程で乾燥して事前にクラックを発生させてもその後、研磨や塗装を施すために外観が悪くならない。
【００１１】
【実施例】
以下、本発明を実施例により具体的に説明する。
【００１２】
（実施例）
厚さ５．５ｍｍ×幅３０２ｍｍ×長さ１８２０ｍｍの合板よりなる基材にＳＢＲ系接着剤を４５ｇ塗布し、接着剤塗布後に０．２ｍｍの厚さの突き板を積層し、圧力６．５ｋｇｆ／ｃｍ２、温度１２０℃、時間６０秒の条件にプレスして貼り合わせ、貼り合わせた床基材を１０５℃の雰囲気下に３日間置き、その後♯１５０、♯２４０のサンダーにより送り速度４３ｍ／分にて研磨した後、塗装工程を経て幅１４２ｍｍ×長さ１８２０ｍｍの床材を形成した。
【００１３】
（比較例）
厚さ５．５ｍｍ×幅３０２ｍｍ×長さ１８２０ｍｍの合板よりなる基材にＳＢＲ系接着剤を４５ｇ塗布し、接着剤塗布後に０．２ｍｍの突き板２を積層し、圧力６．５ｋｇｆ／ｃｍ２、温度１２０℃、時間６０秒の条件にてプレスして貼り合わせ、貼り合わせた床基材を♯１５０、♯２４０のサンダーにより送り速度４３ｍ／分にて研磨した後、塗装工程を経て幅１４２ｍｍ×長さ１８２０ｍｍの床材を形成した。
【００１４】
上記実施例で得られた床材と比較例で得られた床材とを、ＪＩＳ特殊合板に定める寒熱繰り返しＢ試験（８０℃２時間、−２０℃２時間）を行った。この際の繰り返し回数とクラック総長の関係を図２に示す。この結果により、基材に突き板を積層した後に乾燥工程を加える本発明の実施例のものはクラックの発生を抑えることができることがわかる。
【００１５】
【発明の効果】
本発明の請求項１の発明は、基材の上に突き板を積層した後乾燥し、乾燥後に表面に研磨、塗装を施すので、基材に突き板を貼った後に乾燥工程で乾燥するこにより事前にクラックを発生させ、使用時のクラックの発生を抑えることができ、使用時に外観が悪くならないようにできるものであり、また事前にクラックを発生させてもその後に研磨、塗装を施すため外観が悪くなることがないものである。
【００１６】
また本発明の請求項２の発明は、請求項１において、基材に突き板を積層する際にその間に紙、ＭＤＦ、ＦＲＰ等繊維方向がランダムなシート材を介装するので、製造される建築材の反りも抑えることができるものである。
【図面の簡単な説明】
【図１】（ａ）（ｂ）は本発明の基材に突き板を積層した状態の断面図である。
【図２】寒熱繰り返し試験をしたときの寒熱サイクルとクラック総長の関係を示すグラフである。
【図３】一従来例を説明する斜視図である。
【図４】他の従来例を説明する斜視図である。
【図５】さらに他の従来例を説明する斜視図である。
【符号の説明】
１  基材
２  突き板
４  シート材
【図１】
2004202784.tif 000003
【図２】
2004202784.tif 000004
【図３】
2004202784.tif 000005
【図４】
2004202784.tif 000006
【図５】
2004202784.tif 000007